СПОСОБ ПОЛУЧЕНИЯ ПОРОШКА СПЛАВА СЕРЕБРО-КАДМИЙ ДЛЯ ИЗГОТОВЛЕНИЯ КОНТАКТОВ
METHOD FOR OBTAINING POWDER OF SILVER-CADMIUM ALLOY FOR CONTACTS MANUFACTURING

Способ получения порошка сплава серебро-кадмий для изготовления контактов относится к области цветной металлургии, в частности получению порошков благородных и цветных металлов.
2
2
Известен способ получения порошка сплава серебро-кадмий для изготовления контактов [1], включающий обработку раствором гидроксида натрия раствора нитратов серебра и кадмия, выдержку пульпы, отделения полученного осадка смеси AgOH и Cd(OH) от маточного раствора, прокаливание осадка смеси AgOH и Cd(OH) и восстановительный обжиг при температуре 360-400°C полученной в результате прокаливания шихты Ag-CdO в атмосфере водорода или диссоцированного аммиака [1]. Данный способ является наиболее близким по технической сущности к заявляемому способу и принят в качестве прототипа.
Прототипный способ восстановительного обжига шихты Ag-CdO имеет ряд недостатков, в частности: большие затраты на получение водорода и на обеспечение в процессе восстановления взрывобезопасных условий работы.
Техническим результатом, на достижение которого направлено предлагаемое изобретение, является устранение указанных недостатков.
2
2
Заданный технический результат достигается тем, что в известном способе получения порошка сплава серебро-кадмий для изготовления контактов, включающем обработку раствором гидроксида натрия раствора нитратов серебра и кадмия, выдержку пульпы, отделение полученного осадка смеси AgOH и Cd(OH) от маточного раствора, прокаливание осадка смеси AgOH и Cd(OH), восстановительный обжиг полученной в процессе прокаливания шихты Ag-CdO при температуре 360-400°C - восстановительный обжиг проводят в атмосфере газовой смеси азот-муравьиная кислота.
Сущность способа заключается в следующем. Опытным путем установлено, что муравьиная кислота восстанавливает оксид кадмия даже при температуре менее 100°C. Однако в технологии изготовления контактов восстановительный обжиг шихты следует проводить при температуре 360-400°C. В предлагаемом способе в реакционную зону, в которой находится шихта Ag-CdO, в течение всего процесса обжига подают газообразную смесь азот-муравьиная кислота. Газообразную восстановительную смесь получают способом барботажа азота через раствор муравьиной кислоты. Восстановление оксида кадмия проходит по реакции:
<mrow><mi>C</mi><mi>d</mi><mi>O</mi><mo>+</mo><mi>H</mi><mi>C</mi><mi>O</mi><mi>O</mi><mi>H</mi><mo>=</mo><mi>C</mi><mi>d</mi><mo>+</mo><mi>C</mi><msub><mi>O</mi><mn>2</mn></msub><mo>+</mo><msub><mi>H</mi><mn>2</mn></msub><mi>O</mi><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mtext> </mtext><mrow><mo>(</mo><mn>1</mn><mo>)</mo></mrow></mrow>
Азот в данном процессе выполняет функцию газа-носителя.
Предлагаемый способ обеспечивает получение продукции высокого качества, в то же время, в отличие от прототипного, способ взрывобезопасен и не требует сложного аппаратурного оформления.
ПРИМЕР
50 г шихты Ag-CdO загрузили в кварцевую лодочку и поместили в кварцевую трубу, находящуюся в электрической печи. Включили нагрев и в реакционную зону подали газовую смесь азот-муравьиная кислота. После достижения температуры 380°C шихту выдержали при заданных условиях в течение 60 минут, затем отключили нагрев, охладили лодочку до температуры 25-30°C, отключили подачу восстановительной газовой смеси и извлекли лодочку из кварцевой трубы. С использованием электронного микроскопа IEOL 6610 LV и энергодисперсионной приставки EDS провели определение элементного состава полученного порошка Ag-Cd. Примесей оксида кадмия в порошке не обнаружено.
Литература
1. Патент РФ №2082800, C22C 1/08, дата публикации 27.06.1997.